(57)【要約】【課題】発熱量の大きい半導体素子の選択的放熱効率の向上ができ、安価で装置の小型化に対応できるセラミック複合基板を提供する。【解決手段】セラミック複合基板１０は、所定位置に貫通孔１３を設ける焼成済のセラミック基板１１の一方の主面に貫通孔１３を開口として回路銅板１４と、セラミック基板１１の他方の主面に貫通孔１３を閉口として放熱銅板１５を接合して設け、所定の回路銅板１４ａの上面と、貫通孔１３の底部として露出する放熱銅板１５上にそれぞれ半導体素子１２ａ、１２ｂを搭載する。【選択図】図１
2014011435.tif 000002
【特許請求の範囲】
【請求項１】
所定位置に貫通孔を設ける焼成済のセラミック基板の一方の主面に前記貫通孔を開口として回路銅板と、前記セラミック基板の他方の主面に前記貫通孔を閉口として放熱銅板を接合して設け、所定の前記回路銅板の上面と、前記貫通孔の底部として露出する前記放熱銅板上にそれぞれ半導体素子を搭載することを特徴とするセラミック複合基板。
【請求項２】
請求項１記載のセラミック複合基板において、ヒートシンク板と、前記放熱銅板が接合され、前記回路銅板に搭載された前記半導体素子からの発熱を前記回路銅板、前記セラミック基板、及び前記放熱銅板を介して前記ヒートシンク板に伝熱させると共に、前記放熱銅板に搭載された前記半導体素子からの発熱を前記放熱銅板を介して直接前記ヒートシンク板に伝熱させることを特徴とするセラミック複合基板。
【発明の詳細な説明】
【技術分野】
【０００１】
本発明は、セラミック基板の両面の一方の主面に回路銅板、他方の主面に放熱銅板を接合させてなり、ここに搭載される半導体素子からの発熱の効率的放熱のためのセラミック複合基板に関する。
【背景技術】
【０００２】
従来より、ＩＧＢＴ（Ｉｎｓｕｌａｔｅｄ  Ｇａｔｅ  Ｂｉｐｏｌａｒ  Ｔｒａｎｓｉｓｔｏｒ）や、ＭＯＳ−ＦＥＴ（Ｍｅｔａｌ  Ｏｘｉｄｅ  Ｓｅｍｉｃｏｎｄｕｃｔｏｒ−Ｆｉｅｌｄ  Ｅｆｆｅｃｔ  Ｔｒａｎｓｉｓｔｏｒ）等のパワー（電力）用の高熱を発する半導体素子を搭載するセラミック複合基板は、民生機器用や、自動車、電気自動車等の車載用等に採用されている。このセラミック複合基板は、上記のような半導体素子を搭載し、半導体素子からの発熱を速やかに放熱させて半導体素子の信頼性を維持させることが必要となっている。
【０００３】
図２（Ａ）、（Ｂ）に示すように、このような従来のセラミック複合基板５０には、通常、基体に焼成済のセラミック基板５１が用いられ、この一方の主面には、回路銅板５２が接合されるようになっている。この回路銅板５２には、回路銅板５２側の定められた部分の銅板上に半導体素子５３が接合材で接合されるようになっている。また、半導体素子５３が接合材で接合された銅板とは異なる回路銅板５２上には、外部接続端子５４が接合材で接合されるようになっている。そして、セラミック複合基板５０は、半導体素子５３と、他の部分の回路銅板５２との間をボンディングワイヤ５５で接続して電気的な導通回路を形成し、外部接続端子５４を介して半導体素子５３に高電圧且つ高電流が流せるようにしている。一方、セラミック基板５１の他方の主面には、回路銅板５２の上面に接合され、高電圧且つ高電流が流れることで発生する半導体素子５３からの発熱をセラミック基板５１を介して伝熱させて放熱させるための放熱銅板５６を接合している。焼成済のセラミック基板５１への回路銅板５２や、放熱銅板５６の接合は、通常、銅の融点を利用して直接加熱接合する直接接合法、あるいは、活性金属ろうを介して加熱接合する活性金属ろう材接合法で接合している。そして、このセラミック複合基板５０には、通常、定められた複数箇所の回路銅板５２上に半導体素子５３が接合されるようになっている。
【０００４】
しかしながら、上記のセラミック複合基板には、それぞれ発熱量の程度が異なる半導体素子が接合されるような場合があり、発熱量の小さい半導体素子を含めて発熱量の大きい半導体素子の効率的な放熱性を確保して機能低下を防止し、装置としての機能を確保することが必要となっている。このために、セラミック複合基板は、発熱量が大きい半導体素子を載置する回路銅板の大きさを、発熱量の小さい半導体素子を載置する回路銅板の大きさより大きくして効率的な放熱性を確保することが必要となっている。これによって、セラミック複合基板は、これ自体の大きさが大きくなるという問題を抱えている。そして、半導体素子を実装した大きくなったセラミック複合基板は、これを組み込んた装置自体を大きくするという問題を抱えている。また、上記のセラミック複合基板は、放熱銅板にヒートシンク板を接合させたとしても、セラミック基板で熱伝導性が低下するので、効率的な放熱性を向上させることができなくなっている。
【０００５】
そこで、従来のセラミック複合基板には、セラミック基板の一側面に銅回路板、他側面に補助銅板をそれぞれ接合したセラミック複合基板において、セラミック基板に貫通孔を穿設し、この貫通孔に埋設した銅片を介して銅回路板と補助銅板とを接合しているものが提案されている（例えば、特許文献１参照）。
このセラミック複合基板は、補助銅板のもつ導電性を有効利用して機能性を向上でき、それによって回路接続用ワイヤの減少、通電効率の向上、その他の付加的機能を発揮できるようにして、構成のコンパクト化等を図ることができるとしている。
【先行技術文献】
【特許文献】
【０００６】
【特許文献１】特開平５−１２１８４４号公報
【発明の概要】
【発明が解決しようとする課題】
【０００７】
しかしながら、前述したような従来のセラミック複合基板は、次のような問題がある。
特開平５−１２１８４４号公報で開示されるようなセラミック複合基板は、セラミック基板に設ける貫通孔に銅片を埋設しているので、セラミック複合基板の大型化を防止できるものの、銅片と、回路銅板や、放熱銅板との接合に接合材が必要となり、セラミック基板と、回路銅板や、放熱銅板との接合に銅の融点を利用して直接加熱接合する直接接合法を用いることができなくなっている。また、上記のセラミック複合基板は、セラミック基板と同等の厚みからなる銅片を準備して、これを接合材でセラミック基板の貫通孔に接合させるているので、セラミック複合基板が高価なものとなっている。更には、上記のセラミック複合基板は、半導体素子からの発熱の伝熱が銅片及び放熱銅板を介して行われるので、銅片を介する分だけ伝熱速度が低下することとなり、銅片が放熱効率の向上を阻害する要因となっている。
【０００８】
本発明は、かかる事情に鑑みてなされたものであって、発熱量の大きい半導体素子の選択的放熱効率の向上ができ、安価で装置の小型化に対応できるセラミック複合基板を提供することを目的とする。
【課題を解決するための手段】
【０００９】
前記目的に沿う本発明に係るセラミック複合基板は、所定位置に貫通孔を設ける焼成済のセラミック基板の一方の主面に貫通孔を開口として回路銅板と、セラミック基板の他方の主面に貫通孔を閉口として放熱銅板を接合して設け、所定の回路銅板の上面と、貫通孔の底部として露出する放熱銅板上にそれぞれ半導体素子を搭載する。
【００１０】
上記のセラミック複合基板は、ヒートシンク板と、放熱銅板が接合され、回路銅板に搭載された半導体素子からの発熱を回路銅板、セラミック基板、及び放熱銅板を介してヒートシンク板に伝熱させると共に、放熱銅板に搭載された半導体素子からの発熱を放熱銅板を介して直接ヒートシンク板に伝熱させるのがよい。
【発明の効果】
【００１１】
上記のセラミック複合基板は、所定位置に貫通孔を設ける焼成済のセラミック基板の一方の主面に貫通孔を開口として回路銅板と、セラミック基板の他方の主面に貫通孔を閉口として放熱銅板を接合して設け、所定の回路銅板の上面と、貫通孔の底部として露出する放熱銅板上にそれぞれ半導体素子を搭載するので、セラミック基板の両主面に銅板を直接接合法、あるいは、活性金属ろう材接合法で接合させることだけで、発熱量の異なる半導体素子を選択的に搭載でき、それぞれの半導体素子の効率的な放熱性を向上させる安価なセラミック複合基板を提供することができる。また、貫通孔の大きさは、半導体素子を収納できる程度の大きさでよく、セラミック複合基板の大きさを小さくでき、これを組み込んた装置自体の大きさの小型化に対応させることができるセラミック複合基板を提供することができる。
【００１２】
特に、上記のセラミック複合基板は、ヒートシンク板と、放熱銅板が接合され、回路銅板に搭載された半導体素子からの発熱を回路銅板、セラミック基板、及び放熱銅板を介してヒートシンク板に伝熱させると共に、放熱銅板に搭載された半導体素子からの発熱を放熱銅板を介して直接ヒートシンク板に伝熱させるので、それぞれの発熱量に応じた半導体素子の放熱効率を平均的に向上できる安価なセラミック複合基板を提供することができる。
【図面の簡単な説明】
【００１３】
【図１】（Ａ）〜（Ｃ）はそれぞれ本発明の一実施の形態に係るセラミック複合基板の平面図、Ａ−Ａ’線縦断面図、ヒートシンク板を接合した縦断面図である。
【図２】（Ａ）、（Ｂ）はそれぞれ従来のセラミック複合基板の平面図、Ｂ−Ｂ’線縦断面図である。
【発明を実施するための形態】
【００１４】
続いて、添付した図面を参照しつつ、本発明を具体化した実施の形態について説明し、本発明の理解に供する。
図１（Ａ）、（Ｂ）に示すように、本発明の一実施の形態に係るセラミック複合基板１０は、焼成済の所定寸法からなるセラミック基板１１に１個分として製作している。あるいは、このセラミック複合基板１０は、焼成済の大型のセラミック基板１１に複数個の個片体のセラミック複合基板１０が分割用溝を介して配列して集合する集合体から分割して、所定寸法の１個分のセラミック複合基板１０として製作している。なお、この分割用溝は、焼成される前の後述するセラミックグリーンシートに切り刃等を押圧して形成された押圧溝、又は焼成された後の大型のセラミック基板１１にレーザー加工等で形成される連続する点状溝として両主面の少なくとも一方に設けている。
【００１５】
上記のセラミック複合基板１０には、特に、セラミック基板１１のセラミックを限定するものではなく、酸化アルミニウム（Ａｌ２Ｏ３）、窒化アルミニウム（ＡｌＮ）、又はジルコニア入り酸化アルミニウムからなるセラミック基板１１を用いることができる。これらのセラミック基板１１は、絶縁性、耐熱性、熱伝導性、基板強度等に優れるので、半導体素子１２にかかる高電圧、及び半導体素子１２からの高熱に対して十分な耐熱性と、高熱伝導性をもって問題なく使用することができる。ここで、セラミックの一例であるＡｌ２Ｏ３からなるセラミック基板１１を作製するには、アルミナ粉末にマグネシア、シリカ、カルシア等の焼結助剤を適当量加えた粉末に、ジオクチルフタレート等の可塑剤と、アクリル樹脂等のバインダー、及び、トルエン、キシレン、アルコール類等の溶剤が加えられ、十分に混練した後、脱泡して粘度２０００〜４００００ｃｐｓのスラリーを作製している。そして、このスラリーは、ドクターブレード法等によって、例えば、厚さ０．６４ｍｍ程度のロール状のシートに形成され、適当なサイズにカットしてセラミックグリーンシートを作製し、大気中約１５５０℃程度で焼成してセラミック基板１１が作製されるようになっている。
【００１６】
また、セラミックの一例であるＡｌＮからなるセラミック基板１１を作製するには、窒化アルミニウム粉末に焼結助剤を添加し、可塑剤、バインダー、及び溶剤を加えてシート状のセラミックグリーンシートとし、これを適当なサイズにカットし、窒素雰囲気中約１７００℃程度の高温で焼成して形成している。
【００１７】
更に、セラミックの一例であるジルコニア入り酸化アルミニウムからなるセラミック基板１１を作製するには、主成分の酸化アルミニウムを７０〜９７ｗｔ％の範囲にして、これにジルコニア（ＺｒＯ２）を２〜２９．９ｗｔ％の範囲で添加し、イットリア、カルシア、マグネシア、セリアのいずれか１種以上の焼結助剤を０．１〜２ｗｔ％の範囲で添加し、可塑剤、バインダー、及び溶剤を加えて、例えば、厚さ０．２５ｍｍのシート状のセラミックグリーンシートとしている。そして、このセラミックグリーンシートは、適当なサイズにカットし、大気中約１５５０℃程度で焼成してセラミック基板１１を作製している。このＡｌ２Ｏ３を主成分として、これに上記割合のＺｒＯ２が添加された焼成体からなるセラミック基板１１は、Ａｌ２Ｏ３単体の基板と熱伝導率を同等程度に保ちながら基板強度、特に曲げ強度を大幅に高めることができる（Ａｌ２Ｏ３単体では、３．１ＭＰａ・ｍ０．５、ジルコニア系アルミナセラミックでは、４．４ＭＰａ・ｍ０．５）。また、イットリア、カルシア、マグネシア、セリアのいずれか１種以上を添加することで、基板の焼成温度をＡｌ２Ｏ３単体の基板と同等程度に抑えつつ、ＺｒＯ２結晶粒の靭性を改善することができる。これらによって、セラミック基板１１は、ＡｌＮの基板より熱伝導率が低下するものの、厚みを薄くすることで、熱伝導率の低さを補うことができ、Ａｌ２Ｏ３単体の基板より優れ、ＡｌＮの基板に匹敵する優れた放熱性を有することができる。
【００１８】
上記のいずれのセラミックからなるセラミック基板１１の場合においても、セラミック基板１１には、焼成してセラミック基板１１とする前の焼成前のセラミックグリーンシートに所定寸法の貫通孔１３用の打ち抜き孔を設けてから焼成してセラミック基板１１としている。そして、セラミック複合基板１０は、所定位置に貫通孔１３を設ける焼成済のセラミック基板１１の一方の主面である上面側に貫通孔１３を塞がないで開口として回路銅板１４を接合して設けている。また、セラミック複合基板１０は、所定位置に貫通孔１３を設ける焼成済のセラミック基板１１の他方の主面である下面側に貫通孔１３を塞いで閉口として放熱銅板１５を接合して設けている。この貫通孔１３の形状は、特に限定されるものではないが、通常、四角形状に設けられ、コーナー部にＲ（アール）を設けることで、セラミックグリーンシートの焼成時の亀裂発生を防止している。
【００１９】
上記のセラミック複合基板１０は、パワートランジスタ等の高熱を発する半導体素子１２の内の発熱量が比較的小さい半導体素子１２ａを、セラミック基板１１の上面に設けられた所定の回路銅板１４ａの上面に接合材で接合して搭載している。また、上記のセラミック複合基板１０は、パワートランジスタ等の高熱を発する半導体素子１２の内の発熱量が比較的大きい半導体素子１２ｂを、セラミック基板１１に設けられた貫通孔１３の底部として露出する放熱銅板１５上に接合材で接合して搭載している。なお、回路銅板１４ａの上面に搭載される半導体素子１２ａは、セラミックの熱伝導性レベルの放熱性で動作に支障がでないような半導体素子１２ａが搭載されるようになっており、半導体素子１２ａからの発熱量を回路銅板１４ａ及びセラミック基板１１を介して放熱銅板１５に伝熱して放熱させることができるようになっている。また、放熱銅板１５上に搭載される半導体素子１２ｂは、金属の熱伝導性レベルの放熱性で動作に支障がでないような半導体素子１２ｂが搭載されるようになっており、半導体素子１２ｂからの大量の発熱量を直接放熱銅板１５に伝熱して放熱させることができるようになっている。
【００２０】
上記のセラミック複合基板１０は、半導体素子１２ａが接合材で接合された回路銅板１４ａとは異なる回路銅板１４上に、外部接続端子１６が接合材で接合されるようになっている。そして、セラミック複合基板１０は、半導体素子１２ａと他の部分の回路銅板１４との間や、半導体素子１２ｂと他の部分の回路銅板１４との間や、回路銅板１４ａと他の部分の回路銅板１４との間をボンディングワイヤ１７で接続して電気的な導通回路を形成し、外部接続端子１６を介して半導体素子１２ａ、１２ｂに高電圧且つ高電流が流せるようにしている。焼成済のセラミック基板１１への回路銅板１４や、放熱銅板１５の接合は、通常、銅の融点を利用して直接加熱接合する直接接合法、あるいは、活性金属ろうを介して加熱接合する活性金属ろう材接合法で接合している。
【００２１】
上記の直接接合での接合方法とは、予め表面を酸化させた回路銅板１４や、放熱銅板１５をＡｌ２Ｏ３系のセラミック基板１１の表面に当接させ、窒素雰囲気中で焼成して酸化銅の融点（１０８３℃）付近まで昇温して銅と微量の酸素との反応により生成するＣｕ−Ｏ共晶液相を結合剤として直接セラミック基板１１に接合する方法である。なお、セラミック基板１１がＡｌＮからなる場合には、セラミック基板１１の表面に酸化膜を形成、すなわち、ＡｌＮの表面をＡｌ２Ｏ３としておく必要がある。
【００２２】
また、上記の活性金属ろう材接合での接合方法とは、チタン、ジルコニウム、ベリリウム等のような極めて反応性の大きい、いわゆる活性な金属をＡｇ−Ｃｕ系ろう等に加えた活性金属ろう材を用いてセラミック基板１１と、回路銅板１４や、放熱銅板１５を接合する方法である。この方法での接合は、先ず、活性金属ろう材からなるペーストをセラミック基板１１の両主面のそれぞれに塗布し、その上に予め表面を酸化させた回路銅板１４や、放熱銅板１５を当接させ、約７５０〜８５０℃程度で加熱してチタン等の酸素との親和力の強さを利用して、直接セラミック基板１１に接合する方法である。なお、活性金属ろう材は、セラミック基板１１がジルコニア系アルミナセラミックからなる場合には、例えば、ジルコニウム、チタン、フッ化水素、ニオブのいずれか１種以上をＡｇ−Ｃｕ系ろうに含有させたものを用いることができ、セラミック基板１１、１１ａへの親和力を高めることで接合反応強度を高めて強固に接合することができる。
【００２３】
図１（Ｃ）に示すように、上記のセラミック複合基板１０は、ヒートシンク板１８と、放熱銅板１５とが接合され、回路銅板１４ａに搭載された発熱量が比較的小さい半導体素子１２ａからの発熱を回路銅板１４ａ、セラミック基板１１、及び放熱銅板１５を介してヒートシンク板１８に伝熱させるのがよい。これと共に、上記のセラミック複合基板１０は、放熱銅板１５に搭載された発熱量が比較的大きい半導体素子１２ｂからの発熱を放熱銅板１５を介して直接ヒートシンク板１８に伝熱させるのがよい。上記の放熱銅板１５に接合されるヒートシンク板１８は、アルミニウムや、アルミニウム系複合材等からなり、放熱銅板１５から伝熱された半導体素子１２ａ、１２ｂからの発熱を大気中に効率的に放熱させる目的で取り付けられている。
【００２４】
回路銅板１４上に搭載される上記の発熱量が比較的小さい半導体素子１２ａは、比較的大きな回路銅板１４ａ上に搭載され、半導体素子１２ａからの発熱を回路銅板１４ａの広い範囲に分散させながら下方のセラミック基板１１に伝熱させている。セラミック基板１１は、熱伝導率が金属に比較して低く伝熱効率が低下するものの、熱伝導率が高く伝熱効率が優れる回路銅板１４ａで半導体素子１２ａからの発熱を広い範囲に分散させることで、伝熱効率の低下の程度を抑えるように作用させている。そして、半導体素子１２ａからの発熱は、放熱銅板１５で広い範囲に分散させ放熱銅板１５を介してヒートシンク板１８に伝熱させて放熱効率が優れるヒートシンク板１８から大気中に放熱させている。
【００２５】
一方、放熱銅板１５上に搭載される上記の発熱量が比較的大きい半導体素子１２ｂは、直接放熱銅板１５に搭載され、熱伝導率が高く伝熱効率が優れる放熱銅板１５で広い範囲に分散させ放熱銅板１５を介してヒートシンク板１８に伝熱させて放熱効率が優れるヒートシンク板１８から大気中に放熱させている。
【産業上の利用可能性】
【００２６】
本発明のセラミック複合基板は、高電圧が流れ、大量の熱を発生するそれぞれで発熱量が異なる複数の半導体素子を同時に実装させる、例えば、インバーター用や、自動車部品用等として用いるためのセラミック複合基板に利用することができる。
【符号の説明】
【００２７】
１０：セラミック複合基板、１１：セラミック基板、１２、１２ａ、１２ｂ：半導体素子、１３：貫通孔、１４、１４ａ：回路銅板、１５：放熱銅板、１６：外部接続端子、１７：ボンディングワイヤ、１８：ヒートシンク板
【図１】
2014011435.tif 000003
【図２】
2014011435.tif 000004